(57)【要約】【課題】異方性導電フィルムにおいて、導電性粒子の分散性、粒子捕捉性に優れ、狭ピッチ化された端子同士においても導通信頼性を維持する。【解決手段】導電性粒子３を含有する異方性導電フィルム１の製造方法において、同方向に連続した複数の溝１０が形成されたシート２の溝１０に、導電性粒子３を埋め込み、導電性粒子３を配列し、溝１０が形成された側のシート２表面に、延伸可能なベースフィルム６上に熱硬化性樹脂層５が形成された第１の樹脂フィルム４をラミネートして導電性粒子３を転着させ、第１の樹脂フィルム４を、導電性粒子３の配列方向と直交する方向を除く方向に１軸延伸し、第２の樹脂フィルム７をラミネートする。シートの溝への充填効率を高めるために、溝を電極１２０間の隙間とするシート１０２と、導電性を有するスキージ１１２を使用する。【選択図】図２
2014044948.tif 000002
【特許請求の範囲】
【請求項１】
導電性粒子を含有する異方性導電フィルムの製造方法において、
同方向に連続した複数の溝が形成されたシートの上記溝に、導電性粒子を埋め込み、上記導電性粒子を配列し、
上記溝が形成された側の上記シート表面に、延伸可能なベースフィルム上に光又は熱硬化性の樹脂層が形成された第１の樹脂フィルムの上記樹脂層をラミネートし、
上記第１の樹脂フィルムの上記樹脂層に上記導電性粒子を転着させ、
上記導電性粒子が上記樹脂層に転着した上記第１の樹脂フィルムを、上記導電性粒子の配列方向と直交する方向を除く方向に１軸延伸し、
更に上記導電性粒子が配置された上記第１の樹脂フィルムの上記樹脂層に、ベースフィルム上に光又は熱硬化性の樹脂層が形成された第２の樹脂フィルムをラミネートする異方性導電フィルムの製造方法。
【請求項２】
上記第１及び第２の樹脂フィルムの上記樹脂層は、エポキシ樹脂またはアクリル樹脂を主成分とする請求項１に記載の異方性導電フィルムの製造方法。
【請求項３】
上記溝の幅が、上記導電性粒子の粒子径の１倍〜２．５倍未満であり、
上記溝の深さが、上記導電性粒子の粒子径の０．５〜２倍である請求項１又は請求項２に記載の異方性導電フィルムの製造方法。
【請求項４】
上記溝の幅が、上記導電性粒子の粒子径の１倍〜２倍未満であり、
上記溝の深さが、上記導電性粒子の粒子径の０．５〜１．５倍である請求項１又は請求項２に記載の異方性導電フィルムの製造方法。
【請求項５】
上記溝は、上記シートの長さ方向に延在するように上記シートに所定の間隔で設けられた複数の電極の間の隙間であり、
上記溝に上記導電性粒子を埋め込んで配列する際に、上記電極に磁力を発生させた後に、上記溝に上記導電性粒子を充填してから、導電性を有するスキージを上記電極に当接させながら上記長さ方向に移動させて、上記溝における上記導電性粒子の配列を整える請求項１又は請求項２に記載の異方性導電フィルムの製造方法。
【請求項６】
少なくとも２層構成よりなる異方導電性フィルムであって、
一の層を構成する第１の樹脂層と、
上記第１の樹脂層にラミネートされた第２の樹脂層と、
上記第１の樹脂層と上記第２の樹脂層のうち、少なくとも上記第１の樹脂層に接した複数の導電性粒子とを備え、
上記導電性粒子は、上記第１の樹脂層において第１の方向に規則的に配列して形成した粒子列が上記第１の方向と異なる第２の方向に規則的に複数並列して設けられ、
上記第１の樹脂層は、上記第１の方向における上記導電性粒子の間の部位を上記第２の方向における上記導電性粒子の間の部位よりも薄く形成されている異方性導電フィルム。
【請求項７】
上記第１の樹脂層は、上記第１の方向における上記導電性粒子の間にクリアランスが設けられる請求項６に記載の異方性導電フィルム。
【請求項８】
上記第１の樹脂層は、上記粒子列の各列間が上記第１の方向に延在した凸部となっている請求項７に記載の異方性導電フィルム。
【請求項９】
上記導電性粒子は、上記第１の樹脂層の上記第１の方向に延在するように形成された凹部内に配置される請求項７又は請求項８に記載の異方性導電フィルム。
【請求項１０】
上記導電性粒子は、それぞれが上記凹部の側縁部の何れかに沿って配置される請求項９に記載の異方性導電フィルム。
【請求項１１】
電子部品の接続に、請求項６乃至１０のいずれか１項に記載の異方導電性フィルムを用いた接続構造体。
【発明の詳細な説明】
【技術分野】
【０００１】
本発明は、異方性導電フィルムの製造方法、異方性導電フィルム、及び接続構造体に関し、特に導電性粒子の分散性、粒子捕捉性に優れ、狭ピッチ化された端子同士においても導通信頼性を維持することができる異方性導電フィルムの製造方法、異方性導電フィルム、及び接続構造体に関する。
【背景技術】
【０００２】
異方性導電フィルム（ＡＣＦ：anisotropic conductive film）は、接着剤として機能する絶縁性のバインダー樹脂中に導電性粒子を分散してなるものである。通常の異方性導電フィルムは、導電性粒子が分散されたバインダー樹脂組成物がベースフィルム上に塗布されることによりシート状に形成されている。異方性導電フィルムの使用に際しては、例えば電子部品のバンプと配線板の電極端子との間にこれを挟み込み、加熱押圧ヘッドにより加熱及び加圧することで導電性粒子がバンプと電極端子とに押し潰され、この状態でバインダー樹脂が硬化することにより電気的、機械的な接続が図られる。バンプが無い部分では、導電性粒子は、バインダー樹脂中に分散した状態が維持され、電気的に絶縁された状態が保たれるので、バンプがある部分でのみ電気的導通が図られることになる。また、異方性導電フィルムの厚さは、電子部品のバンプや配線板の電極の高さ以上に設定されており、加熱押圧ヘッドの押圧により余剰の接着剤成分が電極周辺に流延される。
【０００３】
異方性導電フィルムにおいて、導電性粒子の配合量は、接着剤成分の体積に対して５〜１５体積％とされることが多い。これは、導電性粒子の配合量が５体積％未満であると、バンプ−電極端子間に存在する導電性粒子の量（これを一般に「粒子捕捉率」という。）が少なくなり、導通信頼性が低下する可能性があり、逆に配合量が１５体積％を越えると、隣接する電極端子間において導電性粒子が連なった状態で存在し、ショートの原因となる可能性があるからである。
【０００４】
しかし、導電性粒子を分散した異方性導電フィルムにおいて、導電性粒子の配合量を最適化しただけでは、圧着時に大部分の導電性粒子が流失し、導通に寄与しない導電性粒子が多量に存在する。また、流失した導電性粒子が隣接する電極端子間に導電性粒子の粒子溜まりを形成することにより、ショートの危険がある。これは、電極端子間のピッチが狭小化されるほど危険性が高まり、高密度実装化等に十分に対応することができないという問題が生じてしまう。
【０００５】
このような状況から、異方性導電フィルム中の導電性粒子をランダムに分散するのではなく、バインダー樹脂層中に均一に分散させる試みがなされている（例えば特許文献１、特許文献２を参照）。
【先行技術文献】
【特許文献】
【０００６】
【特許文献１】ＷＯ２００５／０５４３８８
【特許文献２】特開２０１０−２５１３３７号公報
【発明の概要】
【発明が解決しようとする課題】
【０００７】
特許文献１には、２軸延伸可能なフィルム上に粘着層を設けて積層体を形成し、導電性粒子を密集充填させた後、当該導電性粒子付着フィルムを、導電性粒子の間隔が平均粒子径の１〜５倍かつ２０μm以下になるよう２軸延伸させて保持し、絶縁性接着シートに転着する異方性導電膜の製造方法が記載されている。
【０００８】
また、特許文献２には、接続対象物のパターンに応じて導電性粒子が偏在された異方性導電膜が記載されている。
【０００９】
しかし、特許文献１に記載の発明においては、２軸延伸前の工程で導電性粒子を密集充填させる事が難しく、粒子が充填されない疎の部分ができやすい欠点がある。その状態で２軸延伸をおこなうと導電性粒子が存在しない大きな空間ができてしまい、電子部品のバンプと配線板の電極端子との間の粒子捕捉性が低下し、導通不良を引き起こすおそれがある。また、２軸で精度よく均一に延伸させることが困難であった。
【００１０】
特許文献２に記載の発明においては、予め電極パターンに応じて導電性粒子が偏在されているため、異方性導電フィルムを接続対象物に貼り付ける際にアライメント作業が必要となり、狭ピッチ化された電極端子との接続においては工程が煩雑となるおそれがある。また、接続対象物の電極パターンに応じて導電性粒子の偏在パターンを変えなければならず量産化に不向きであった。
【００１１】
そこで、本発明は、導電性粒子の分散性、粒子捕捉性に優れ、狭ピッチ化された端子同士においても導通信頼性を維持することができる異方性導電フィルムの製造方法、異方性導電フィルム、及び接続構造体を提供することを目的とする。
【課題を解決するための手段】
【００１２】
上述した課題を解決するために、本発明の一態様は、導電性粒子を含有する異方性導電フィルムの製造方法において、同方向に連続した複数の溝が形成されたシートの上記溝に、導電性粒子を埋め込み、上記導電性粒子を配列し、上記溝が形成された側の上記シート表面に、延伸可能なベースフィルム上に光又は熱硬化性の樹脂層が形成された第１の樹脂フィルムの上記樹脂層をラミネートし、上記第１の樹脂フィルムの上記樹脂層に上記導電性粒子を転着させ、上記導電性粒子が上記樹脂層に転着した上記第１の樹脂フィルムを、上記導電性粒子の配列方向と直交する方向を除く方向に１軸延伸し、更に上記導電性粒子が配置された上記第１の樹脂フィルムの上記樹脂層に、ベースフィルム上に光又は熱硬化性の樹脂層が形成された第２の樹脂フィルムをラミネートする。
【００１３】
また、本発明の他の態様は、少なくとも２層構成よりなる異方導電性フィルムであって、一の層を構成する第１の樹脂層と、上記第１の樹脂層にラミネートされた第２の樹脂層と、上記第１の樹脂層と上記第２の樹脂層のうち少なくとも上記第１の樹脂層に接した複数の導電性粒子とを備え、上記導電性粒子は、上記第１の樹脂層において第１の方向に規則的に配列して形成した粒子列が上記第１の方向と異なる第２の方向に規則的に複数並列して設けられ、上記第１の樹脂層は、上記第１の方向における上記導電性粒子の間の部位を上記第２の方向における上記導電性粒子の間の部位よりも薄く形成されていることを特徴とする。
【００１４】
さらに、本発明の他の別の態様は、電子部品の接続に、上記の異方導電性フィルムを用いた接続構造体である。
【発明の効果】
【００１５】
本発明の一態様によれば、予めシートの溝パターンに応じて導電性粒子が配列されているため、これを転着した第１の樹脂フィルムを１軸延伸させることで、導電性粒子を一様に分散することができる。したがって、異方性導電フィルムに含有させる導電性粒子を、フィルム全面に一様に分散させるのに必要最小限の量で足り、過剰に含有させる必要がない。また、異方性導電フィルムは、余剰の導電性粒子による端子間ショートを引き起こすおそれもない。また、異方性導電フィルムは、導電性粒子が一様に分散されているため、狭ピッチ化された電極端子においても確実に導通を図ることができる。
【００１６】
また、本発明の他の態様によれば、狭ピッチ化対応の異方性導電フィルムにおいて一様に分散させた導電性粒子の位置制御が確実に行えるので、狭ピッチ化された端子同士における導通を確実に図ることができる。
【００１７】
さらに、本発明の他の別の態様によれば、接続構造体の基板と電子部品との良好な接続性を確保して、長期間にわたる接続信頼性を高めることができる。
【図面の簡単な説明】
【００１８】
【図１】（ａ）及び（ｂ）は、シートの溝に導電性粒子を充填、配列させる一例を示す側面図である。
【図２】（ａ）乃至（ｄ）は、本発明が適用された異方性導電フィルムの製造工程を示す断面図である。
【図３】（ａ）乃至（ｄ）は、シートの各種溝パターンを示す斜視図である。
【図４】（ａ）乃至（ｊ）は、シートの各種溝形状を示す断面図である。
【図５】第１の樹脂フィルムの延伸工程を示す平面図である。
【図６】第１の樹脂フィルムの延伸工程を示す平面図である。
【図７】（ａ）乃至（ｃ）は、本発明の一実施形態に係る異方性導電フィルムの製造方法で適用される導電性粒子の充填工程を示す断面図である。
【図８】本発明の一実施形態に係る異方性導電フィルムの製造方法における充填工程の終了後のシートへの導電性粒子の配列状態を示す平面図である。
【図９】本発明の一実施形態に係る異方性導電フィルムの製造方法で製造された異方性導電フィルムの導電性粒子の配列状態を示す平面図である。
【図１０】本発明の一実施形態に係る異方性導電フィルムの部分斜視図である。
【図１１】（ａ）は図１０のＰ−Ｐ断面図であり、（ｂ）は図１０のＱ−Ｑ断面図である。
【図１２】本発明の一実施形態に係る異方性導電フィルムを適用した接続構造体の構成を示す概略断面図である。
【発明を実施するための形態】
【００１９】
以下、本発明が適用された異方性導電フィルムの製造方法の一実施形態について、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることは勿論である。
【００２０】
本発明が適用された異方性導電フィルム１の製造方法の一実施形態では、図１及び図２に示すように、（１）同方向に連続した複数の溝が形成されたシート２の上記溝に、導電性粒子３を埋め込み、導電性粒子３を配列し（図１（ａ）（ｂ））、（２）上記溝が形成された側のシート２表面に、延伸可能なベースフィルム６上に光又は熱硬化性の樹脂層５が形成された第１の樹脂フィルム４の樹脂層５をラミネートし（図２（ａ））、（３）第１の樹脂フィルム４の樹脂層５に導電性粒子３を転着させ（図２（ｂ））、（４）導電性粒子３が樹脂層５に転着した第１の樹脂フィルム４を、導電性粒子３の配列方向と直交する方向を除く図２（ｃ）中矢印Ａ方向に１軸延伸し（図２（ｃ））、（５）更に導電性粒子３が配置された第１の樹脂フィルム４の樹脂層５に、ベースフィルム９上に光又は熱硬化性の樹脂層８が形成された第２の樹脂フィルム７をラミネートする工程を有する（図２（ｄ））。
【００２１】
［シート］
同方向に連続した複数の溝が形成されたシート２は、図３に示すように、例えば所定の溝１０が形成された樹脂シートであり、例えばペレットを溶融させた状態で溝パターンが形成された金型に流し込み、冷やして固めることで所定の溝１０を転写させる方法により形成することができる。あるいは、シート２は、溝パターンが形成された金型を樹脂シートの軟化点以上の温度に加熱し、当該金型に樹脂シートを押し付けることで転写する方法により形成することができる。
【００２２】
シート２を構成する材料としては、熱溶融し、溝１０のパターンが形成された金型の形状を転写できるいずれの材料も使用することができる。また、シート２の材料は、耐溶剤性、耐熱性、離型性を有することが好ましい。このような樹脂シートとしては、例えば、ポリプロピレン、ポリエチレン、ポリエステル、ＰＥＴ、ナイロン、アイオノマー、ポリビニルアルコール、ポリカーボネート、ポリスチレン、ポリアクリロニトリル、エチレン酢酸ビニル共重合体、エチレンビニルアルコール共重合体、エチレンメタクリル酸共重合体などの熱可塑性樹脂フィルムが例示できる。あるいは、いわゆる微細な凹凸パターンが形成されたプリズムシートが例示できる。
【００２３】
シート２に形成される溝１０のパターンは、図３に示すように、同方向に連続する複数の溝が、当該溝の長手方向と直交する方向に隣接して形成される。溝１０は、図３（ａ）に示すように、シート２の長手方向に沿って連続させてもよく、図３（ｂ）に示すように、シート２の長手方向に対して斜行する方向に沿って連続させてもよい。また、溝１０は、図３（ｃ）に示すように、シート２の長手方向に沿って蛇行させてもよく、図３（ｄ）に示すように、シート２の長手方向に沿って矩形波状に連続させてもよい。その他、溝１０は、ジグザグ状、格子状等、あらゆるパターンで形成することができる。
【００２４】
また、溝１０の形状は、図４（ａ）〜（ｊ）に例示するように、種々の形状を採り得る。このとき、溝１０は、導電性粒子３の充填しやすさ、及び充填された導電性粒子３の第１の樹脂フィルム４への転着のしやすさを考慮して各寸法が決められる。溝１０が導電性粒子３の粒子径に対して大きすぎると、溝１０の導電性粒子の保持が困難となって充填不足になり、溝１０が導電性粒子３の粒子径に対して小さすぎると導電性粒子３が入らず、充填不足となる他、溝１０内に嵌り、第１の樹脂フィルム４へ転写不能となる。したがって、例えば、溝１０は、幅Ｗが、導電性粒子３の粒子径の１倍〜２．５倍未満、且つ深さＤが、導電性粒子３の粒子径の０．５〜２倍に形成される。また、溝１０は、幅Ｗが、導電性粒子３の粒子径の１倍〜２倍未満、且つ深さＤが、導電性粒子３の粒子径の０．５〜１．５倍とすることが好ましい。
【００２５】
［導電性粒子］
導電性粒子３としては、異方性導電フィルムにおいて使用されている公知の何れの導電性粒子を挙げることができる。導電性粒子３としては、例えば、ニッケル、鉄、銅、アルミニウム、錫、鉛、クロム、コバルト、銀、金等の各種金属や金属合金の粒子、金属酸化物、カーボン、グラファイト、ガラス、セラミック、プラスチック等の粒子の表面に金属をコートしたもの、或いは、これらの粒子の表面に更に絶縁薄膜をコートしたもの等が挙げられる。樹脂粒子の表面に金属をコートしたものである場合、樹脂粒子としては、例えば、エポキシ樹脂、フェノール樹脂、アクリル樹脂、アクリロニトリル・スチレン（ＡＳ）樹脂、ベンゾグアナミン樹脂、ジビニルベンゼン系樹脂、スチレン系樹脂等の粒子を挙げることができる。
【００２６】
このような導電性粒子３は、シート２の溝１０に充填されることにより、溝１０に沿って配列される。例えば、導電性粒子３は、図１（ａ）に示すように、シート２の表面に密接するスキージ１２によって溝１０内に充填される。シート２は、傾斜面１３に配置されるとともに、図１（ａ）中矢印Ｄで示す下方に搬送される。導電性粒子３は、スキージ１２よりシート２の搬送方向上流側に供給され、シート２の搬送に伴って溝１０内に充填、配列されていく。
【００２７】
なお、導電性粒子３は、図１（ｂ）に示すように、矢印Ｕで示す傾斜面１３の上方に搬送されるシート２のスキージ１２より搬送方向上流側に供給され、シート２の搬送に伴って溝１０内に充填、配列されるようにしてもよい。また、導電性粒子３は、スキージ１２を用いる方法の他にも、シート２の溝１０が形成された面に導電性粒子３を振り掛けた後、超音波振動、風力、静電気、シート２の背面側から磁力などの一又は複数の外力を作用させて溝１０に充填、配列するようにしてもよい。さらに、導電性粒子３は、溝１０への充填、配列をウェット状態で処理をおこなってもよく（湿式）、あるいはドライ状態で処理してもよい（乾式）。
【００２８】
［第１の樹脂フィルム／樹脂層／延伸性ベースフィルム］
溝１０に導電性粒子３が充填、配列されたシート２にラミネートされる第１の樹脂フィルム４は、延伸可能なベースフィルム６上に光又は熱硬化性の樹脂層５が形成された熱硬化型あるいは紫外線硬化型の接着フィルムである。第１の樹脂フィルム４は、シート２にラミネートされることにより、溝１０のパターンに配列された導電性粒子３が転着され、異方性導電フィルム１を構成する。
【００２９】
第１の樹脂フィルム４は、例えば膜形成樹脂、熱硬化性樹脂、潜在性硬化剤、シランカップリング剤等を含有する通常のバインダー樹脂（接着剤）がベースフィルム６上に塗布されることにより樹脂層５が形成されるとともに、フィルム状に成型されたものである。
【００３０】
延伸可能なベースフィルム６は、例えば、ＰＥＴ（Poly Ethylene Terephthalate）、ＯＰＰ（Oriented Polypropylene）、ＰＭＰ（Poly-4-methlpentene-1）、ＰＴＦＥ（Polytetrafluoroethylene）等にシリコーン等の剥離剤を塗布してなる。
【００３１】
樹脂層５を構成する膜形成樹脂としては、平均分子量が１００００〜８００００程度の樹脂が好ましい。膜形成樹脂としては、エポキシ樹脂、変形エポキシ樹脂、ウレタン樹脂、フェノキシ樹脂等の各種の樹脂が挙げられる。中でも、膜形成状態、接続信頼性等の観点からフェノキシ樹脂が特に好ましい。
【００３２】
熱硬化性樹脂としては、特に限定されず、例えば、市販のエポキシ樹脂、アクリル樹脂等が挙げられる。
【００３３】
エポキシ樹脂としては、特に限定されないが、例えば、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂等が挙げられる。これらは単独でも、２種以上の組み合わせであってもよい。
【００３４】
アクリル樹脂としては、特に制限はなく、目的に応じてアクリル化合物、液状アクリレート等を適宜選択することができる。例えば、メチルアクリレート、エチルアクリレート、イソプロピルアクリレート、イソブチルアクリレート、エポキシアクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス[４−（アクリロキシメトキシ）フェニル]プロパン、２，２−ビス[４−（アクリロキシエトキシ）フェニル]プロパン、ジシクロペンテニルアクリレート、トリシクロデカニルアクリレート、トリス（アクリロキシエチル）イソシアヌレート、ウレタンアクリレート、エポキシアクリレート等を挙げることができる。なお、アクリレートをメタクリレートにしたものを用いることもできる。これらは、１種単独で使用してもよいし、２種以上を併用してもよい。
【００３５】
潜在性硬化剤としては、特に限定されないが、例えば、加熱硬化型、ＵＶ硬化型等の各種硬化剤が挙げられる。潜在性硬化剤は、通常では反応せず、熱、光、加圧等の用途に応じて選択される各種のトリガにより活性化し、反応を開始する。熱活性型潜在性硬化剤の活性化方法には、加熱による解離反応などで活性種（カチオンやアニオン、ラジカル）を生成する方法、室温付近ではエポキシ樹脂中に安定に分散しており高温でエポキシ樹脂と相溶・溶解し、硬化反応を開始する方法、モレキュラーシーブ封入タイプの硬化剤を高温で溶出して硬化反応を開始する方法、マイクロカプセルによる溶出・硬化方法等が存在する。熱活性型潜在性硬化剤としては、イミダゾール系、ヒドラジド系、三フッ化ホウ素−アミン錯体、スルホニウム塩、アミンイミド、ポリアミン塩、ジシアンジアミド等や、これらの変性物があり、これらは単独でも、２種以上の混合体であってもよい。中でも、マイクロカプセル型イミダゾール系潜在性硬化剤が好適である。
【００３６】
シランカップリング剤としては、特に限定されないが、例えば、エポキシ系、アミノ系、メルカプト・スルフィド系、ウレイド系等を挙げることができる。シランカップリング剤を添加することにより、有機材料と無機材料との界面における接着性が向上される。
【００３７】
なお、第１の樹脂フィルム４は、取り扱いの容易さ、保存安定性等の見地から、樹脂層５のベースフィルム６が積層された面とは反対の面側にカバーフィルムを設ける構成としてもよい。また、第１の樹脂フィルム４の形状は、特に限定されないが、巻取リールに巻回可能な長尺シート形状とすることにより、所定の長さだけカットして使用することができる。
【００３８】
［第２の樹脂フィルム］
また、導電性粒子３が転着された第１の樹脂フィルム４にラミネートされる第２の樹脂フィルム７も、第１の樹脂フィルム４と同様に、ベースフィルム９上に光又は熱硬化性の樹脂層８が形成された熱硬化型あるいは紫外線硬化型の接着フィルムである。第２の樹脂フィルム７の樹脂層８は第１の樹脂フィルム４の樹脂層５と同一のものを用いることができ、ベースフィルム９は第１の樹脂フィルム４のベースフィルム６と同一のものを用いることができる。第２の樹脂フィルム７は、導電性粒子３が転着された第１の樹脂フィルム４にラミネートされることにより、第１の樹脂フィルム４とともに異方性導電フィルム１を構成する。
【００３９】
このような異方性導電フィルム１は、ベースフィルム６，９が剥離された後、例えば電子部品のバンプと配線板の電極端子との間にこれを挟み込み、加熱押圧ヘッド（図示せず）により加熱及び加圧することで流動化して導電性粒子３がバンプと電極端子との間で押し潰され、加熱あるいは紫外線照射により、導電性粒子３が押し潰された状態で硬化する。これにより、異方性導電フィルム１は、電子部品と配線板とを電気的、機械的に接続する。
【００４０】
［異方性導電フィルムの製造方法］
次いで、異方性導電フィルム１の製造工程について説明する。
【００４１】
先ず、溝１０が所定のパターンで形成されたシート２の上記溝１０に導電性粒子３を充填、配列する（図１（ａ）（ｂ）参照）。溝１０への導電性粒子３の充填、配列は、スキージを用いた方法や、超音波振動、風力、静電気、シート２の背面側から磁力などの一又は複数の外力を作用させる方法等を用いることができる。
【００４２】
次いで、導電性粒子３が配列された側のシート２表面に、第１の樹脂フィルム４の樹脂層５をラミネートする（図２（ａ）参照）。ラミネートは、樹脂層５をシート２表面に配置した後、加熱押圧ヘッドによって低圧で押圧するとともに、適宜、バインダー樹脂がタック性を示すが熱硬化を開始しない温度で短時間、熱加圧することによって行う。
【００４３】
第１の樹脂フィルム４をラミネートし、冷却した後、シート２と第１の樹脂フィルム４とを剥離することにより、導電性粒子３が第１の樹脂フィルム４へ転着される（図２（ｂ）参照）。第１の樹脂フィルム４は、樹脂層５の表面に導電性粒子３が溝１０のパターンに応じたパターンで配列されている。
【００４４】
次いで、第１の樹脂フィルム４を、導電性粒子３の配列方向と直交する方向を除く方向に１軸延伸する（図２（ｃ）参照）。これにより図５、図６に示すように、導電性粒子３が分散される。ここで、延伸方向から導電性粒子３の配列方向と直交する方向を除くのは、当該方向は既に溝１０のパターンに応じて配列されることにより導電性粒子３が分離されているからである。そして、第１の樹脂フィルム４は、当該方向を除く方向に１軸延伸されることにより、配列方向に密着していた導電性粒子３を分離させることができる。
【００４５】
したがって、図５では、同図中矢印Ａ方向に延伸させることが好ましく、矢印Ｚ方向へは延伸させない。また、図６では、同図中矢印Ｚ方向を除く任意の１方向、例えば第１の樹脂フィルム４の長手方向である同図中矢印Ａ方向に延伸させることが好ましい。
【００４６】
第１の樹脂フィルム４の延伸は、例えばパンタグラフ方式の延伸機を用いて、１３０℃のオーブン中で１軸方向に２００％引き延ばすことにより行うことができる。また、第１の樹脂フィルム４の長手方向に１軸延伸することにより、精度よく且つ容易に延伸させることができる。
【００４７】
次いで、導電性粒子３が配置された第１の樹脂フィルム４の樹脂層５に、第２の樹脂フィルム７の樹脂層８をラミネートする（図２（ｄ）参照）。第２の樹脂フィルム７のラミネートは、樹脂層８を第１の樹脂フィルム４の樹脂層５表面に配置した後、加熱押圧ヘッドによって低圧で押圧するとともに、適宜、バインダー樹脂がタック性を示すが熱硬化を開始しない温度で、短時間で熱加圧することによって行う。
【００４８】
以上により、異方性導電フィルム１が製造される。かかる異方性導電フィルム１によれば、予めシート２の溝１０のパターンに応じて導電性粒子３が配列されているため、これを転着した第１の樹脂フィルム４を１軸延伸させることで、導電性粒子３を一様に分散することができる。したがって、異方性導電フィルム１に含有させる導電性粒子３を、フィルム全面に一様に分散させるのに必要最小限の量で足り、過剰に含有させる必要がない。また、異方性導電フィルム１は、余剰の導電性粒子３による端子間ショートを引き起こすおそれもない。また、異方性導電フィルム１は、導電性粒子３が一様に分散されているため、狭ピッチ化された電極端子においても確実に導通を図ることができる。
【００４９】
なお、本発明の一実施形態に係る異方性導電フィルムの製造方法では、シートの溝に導電性粒子を埋め込んで配列する際に、シートの溝への充填効率を高めるために、溝を電極間の隙間とするシートと、導電性を有するスキージを使用する方法がある。
【００５０】
そこで、前述した本発明の一実施形態の異方性導電フィルムの製造方法におけるスキージを用いた充填方法について、図面を使用しながら説明する。図７（ａ）乃至（ｃ）は、本発明の一実施形態に係る異方性導電フィルムの製造方法で適用される導電性粒子の充填工程を示す断面図であり、図８は、本発明の一実施形態に係る異方性導電フィルムの製造方法における充填工程の終了後のシートへの導電性粒子の配列状態を示す平面図である。
【００５１】
本実施形態では、シート１０２の溝１１０への充填効率を上げるために、シート１０２の長さ方向（図８に示すＡ方向）に延在するように、所定間隔でシート１０２上に設けた電極１２０の隙間を導電性粒子１０３の充填先の溝１１０として、かつ、各電極１２０に磁力を発生させることを特徴とする。基板からなるシート１０２には、シート１０２の長さ方向（Ａ方向）に延在する電極１２０がシート１０２の幅方向（図８に示すＢ方向）に所定の間隔で複数設けられている。
【００５２】
そして、各電極１２０に通電等により磁力を発生させる。これにより、導電性粒子１０３が電極１２０に引き寄せられて、電極間に有する溝１１０に導電性粒子１０３を略直線状に備えることができる。また、本実施形態では、電極１２０に発生させる磁力の強度を調整することにより、導電性粒子１０３の転写を適宜制御することができる。また、電極１２０により磁力を適宜調整する以外に、例えば、一定の磁力で電極１２０の配列間に導電性粒子１０３を備えさせてから、転写時に転写体の反対の面により強い磁力を与えることによって、導電性粒子１０３に働く磁力を適宜調整する方策であってもよい。
【００５３】
また、本実施形態では、導電性粒子１０３の溝１１０への充填するためのスキージ１１２が設けられている。スキージ１１２は、各電極１２０に当接しながら、電極１２０の長さ方向（図８に示すＡ方向）に移動することによって、電極１２０の上に付着した余分な導電性粒子１０３を除去しながら、各溝１１０内へ導電性粒子１０３を充填する。また、本実施形態では、各電極１２０に発生させた磁力を維持するために、導電性を有する金属等の材質で形成されているスキージ１１２を使用することを特徴とする。なお、スキージ１１２は、帯電性が付与される金属等の材質のであれば、その材質は特に限定されない。
【００５４】
このように、本実施形態では、シート１０３上に電極１２０を設けることにより、導電性粒子１０３をシート１０２の溝１１０に充填させる際に、まず、電極１２０の間に当該電極１２０の長さ方向（図８に示すＡ方向）及び幅方向（Ｂ方向）に対して鉛直な方向となるＣ方向（図７（ａ）参照）に磁力を発生させる。
【００５５】
本実施形態では、各電極１２０に磁力を発生させているので、導電性粒子１０３に余分な応力をかけることなく、確実に導電性粒子１０３を電極１２０に付着させられる。そして、これら電極１２０に付着した導電性粒子１０３は、図７（ａ）に示すように、電極１２０の間に有する溝１１０に充填されるようになる。また、本実施形態では、電極１２０に磁力を発生させることによって、導電性粒子１０３を電極１２０に付着させるので、溝１１０に充填された導電性粒子１０３は、図７（ａ）に示すように、溝１１０の側壁を構成する電極１２０の側壁１２０ａ、１２０ｂの何れかに付着するようになる。このため、第１の樹脂フィルム１０４を延伸後においても、その幅を形成するどちらか片側に寄ることになる。
【００５６】
各電極１２０に導電性粒子１０３を付着させてから、次に、図７（ｂ）に示すように、電極１２０の上にある余分な導電性粒子１０３をスキージ１１２で除去することになる。本実施形態では、スキージ１１２で余分な導電性粒子１０３を除去する際に、導電性粒子１０３の表面のメッキ等に多少の損傷を与えることがあるが、完成後の異方性導電フィルム１０１の導通信頼性等の性能に支障をきたす程度の損傷ではない。スキージ１１２で余分な導電性粒子１０３を除去して、必要な導電性粒子１０３の配列を整えると、図７（ｃ）に示すように、シート１０２の溝１１０への導電性粒子１０３の充填が完了する。
【００５７】
このように、本実施形態では、電極１２０間の隙間を溝１１０とするシート１０２を使用することによって、電極１２０に通電等により磁力を発生させてから、余分な応力をかけずに導電性粒子１０３が発生した磁力によって電極１２０に引き付けられる。そして、導電性を有するスキージ１１２で余分な導電性粒子１０３を除去しながら、導電性粒子１０３を溝１１０内へ充填する。そして、シート１０２の溝１１０に充填させた導電性粒子１０３を第１の樹脂フィルム１０４（図９参照）に転着させる。このため、導電性粒子１０３を第１の樹脂フィルム１０４に転着する前に、当該導電性粒子１０３をシート１０２の溝１１０に効率よく確実に充填できる。すなわち、所望のシート１０２に電極１２０を設けてから磁力を発生させることによって、導電性粒子１０３を転着する際に使用するシート１０２の溝１１０への充填効率を高めることができる。
【００５８】
また、本実施形態では、シート１０２の溝１１０に充填された導電性粒子１０３は、図８に示すように、電極１２０の側壁１２０ａ、１２０ｂの何れかに付着して、電極間に保持されるようになる。このため、シート１０２の溝１１０に充填された導電性粒子１０３を第１の樹脂フィルム１０４の樹脂層１０５に転着してから、長さ方向（Ａ方向）に１軸延伸すると、図９に示すように、導電性粒子１０３は、それぞれが樹脂層１０５に形成された凹部１１５の側縁部１１５ａ、１１５ｂの何れかに沿って配置されるようになる。すなわち、本実施形態における異方性導電フィルム１０１では、各粒子列１０３ａは、導電性粒子１０３のそれぞれが樹脂層１０５に形成された凹部１１５の側縁部１１５ａ、１１５ｂの何れかに沿って配置される構成となる。なお、各粒子列１０３ａにおける異方性導電フィルム１０１の幅方向（Ｂ方向）における導電性粒子１０３のずれは、溝１１０の幅Ｗに影響されるので、例えば、導電性粒子１０３の粒子径を３．０μｍ、溝幅を３．５〜４．０μｍ程度とした場合では、そのずれが粒子径の１／３程度となる。
【００５９】
以上の場合において、導電性粒子１０３は、電極１２０及びスキージ１１２と強く摩擦してしまうため、摺接痕が発生する場合がある。例えば、導電性粒子１０３としてめっき粒子を用いた場合には、導電性粒子１０３の表面の一部が剥離するか、又はめくれる。また、導電性粒子１０３として金属粒子を用いた場合には、導電性粒子１０３の一部に変形が生じる場合もある。このような摺接痕は、導電性粒子１０３の表面積の５％以上に生じることにより、バインダー樹脂１０５の転写時や異方性導電フィルム１０１の熱加圧時等において導電性粒子１０３の流動が抑制される。また、摺接痕が発生した導電性粒子１０３が全体の５０％以内であれば、異方性導電フィルム１０１の導通性能に影響はないが、当該摺接痕の発生率は、全導電性粒子数の２５％以内、より好ましくは１５％未満とすることが好ましい。
【００６０】
［異方性導電フィルム］
次に、本発明の一実施形態に係る異方性導電フィルムの構成について、図面を使用しながら説明する。図１０は、本発明の一実施形態に係る異方性導電フィルムの部分斜視図であり、図１１（ａ）は、図１０のＰ−Ｐ断面図であり、図１１（ｂ）は、図１０のＱ−Ｑ断面図である。
【００６１】
本実施形態の異方性導電フィルム１は、図１０に示すように、第１の樹脂フィルム４と第２の樹脂フィルム７とを含む２層以上のフィルム層から構成されている。第１の樹脂フィルム４は、バインダー樹脂（接着剤）がベースフィルム６上に塗布されることによって樹脂層（第１の樹脂層）５が形成されると共に、フィルム状に成型された樹脂フィルムである。第２の樹脂フィルム７は、ベースフィルム９上に光又は熱硬化性の樹脂層（第２の樹脂層）８が形成された熱硬化型あるいは紫外線硬化型の接着フィルムであり、複数の導電性粒子３が転着された第１の樹脂層５を含む第１の樹脂フィルム４にラミネートされた樹脂フィルムである。
【００６２】
このように、本実施形態の異方性導電フィルム１は、第１の樹脂フィルム４に第２の樹脂フィルム７をラミネートさせて、第１の樹脂層５と第２の樹脂層８との間に複数の導電性粒子３を保持した構成となっている。なお、本実施形態では、異方性導電フィルム１は、第１の樹脂層５とベースフィルム６からなる第１の樹脂フィルム４と、第２の樹脂層８とベースフィルム９からなる第２の樹脂フィルム７の２層から構成されているが、異方性導電フィルム１は、少なくとも２層構成よりなるものであればよいので、例えば、第３の樹脂層等の別の樹脂層をラミネートさせた構成の異方性導電フィルムにも、本発明の一実施形態に係る異方性導電フィルム１を適用できる。
【００６３】
導電性粒子３は、図１０に示すように、第１の樹脂層５において、Ｘ方向（第１の方向）に規則的に配列して形成される。また、粒子列３ａがＸ方向と異なるＹ方向（第２の方向）に規則的に複数並列することによって、これらの導電性粒子３は、分散された状態となる。また、導電性粒子３は、所定の間隔で配列されてもよい。本実施形態では、第１の樹脂層５は、図１０及び図１１（ａ）に示すように、粒子列５ａの各列間がＸ方向に延在するように尾根状に形成された凸部１４となっている。すなわち、第１の樹脂層５では、Ｘ方向に延在した凸部１４がＹ方向に所定の間隔ごとに形成されている。
【００６４】
そして、図１０に示すように、第１の樹脂層５では、これら凸部１４の間にＸ方向に延在する溝形状の凹部１５が形成され、導電性粒子３は、これらの凹部１５内に規則的に配置される。なお、このＸ方向（第１の方向）とＹ方向（第２の方向）の方向性は、光学的な違いとして現れる場合もある。これは、Ｘ方向に第１の樹脂層５が延伸されることで、導電性粒子３の間に溝形状となる空隙が少なからず生じることによる。この空隙が後述するクリアランス１６である。このような空隙は、導電性粒子３が直線状に配列した状態で延伸されたことにより生じる。すなわち、延伸時の導電性粒子３近傍の少なくとも１つの略直線状には、第１の樹脂層５が備わらないか、それに近い状態が生じ、このことが導電性粒子３の圧着時の移動性に影響を及ぼす。このことは、後述する凹部１５および凸部１４とも関連する。
【００６５】
なお、当該クリアランス１６は、第１の樹脂フィルム４を延伸させた際に生じた空隙であるため、導電性粒子３近傍の延伸方向における第１の樹脂層５の厚みは、急峻な断崖のような状態が生じることになる。前述したように、第１の樹脂フィルム４の延伸方向に当該状態が生じるため、第１の方向における導電性粒子３の間には、図１１（ｂ）に示すように、略直線状に２箇所の同一の断崖部５ｃ、５ｄが導電性粒子３を保持した状態になる。これにより、接合時に導電性粒子３が移動する場合の方向が依存されることになる。また、本実施形態では、Ｘ方向（第１の方向）とは、異方性導電フィルム１の長手方向を示し、Ｙ方向（第２の方向）とは、異方性導電フィルム１の幅方向を示すものとする。
【００６６】
上述したように、第１の樹脂層５には、Ｘ方向に延在するように、複数の凸部１４と凹部１５がそれぞれ並列するように形成されている。そして、各凹部１５には、複数の導電性粒子３が規則的に配列されているので、当該凹部１５において、粒子列３ａを構成する導電性粒子３の間は、クリアランス１６となり、図１０及び図１１（ｂ）に示すように、当該クリアランス１６に第２の樹脂層８が浸入している。このようにして、導電性粒子３が第１の樹脂層５と第２の樹脂層８との間に分散保持されるようになる。なお、本実施形態では、導電性粒子３が第１の樹脂層５と第２の樹脂層８との間に分散保持された構成となっているが、導電性粒子３は、転写した際における外力等によって第１の樹脂層５に埋没され、延伸された場合には、第１の樹脂層５内にのみ存在する。本発明の一実施形態では、導電性粒子３が第１の樹脂層５に埋没されてから延伸された構成も含むものとする。すなわち、本実施形態の異方性導電フィルム１は、導電性粒子３が第１の樹脂層５と第２の樹脂層８のうち、少なくとも第１の樹脂層５のみに接している構成のものも含む。この場合においても、導電性粒子３近傍の第１の樹脂層５は、略直線状に２箇所の同一の断崖部５ｃ、５ｄがある状態となる。これは上述の理由による。
【００６７】
このように、本実施形態では、狭ピッチ化対応の異方性導電フィルム１において、一様に分散させた導電性粒子３の位置制御を確実に行えるので、狭ピッチ化された端子同士における導通を確実に図ることができるようになる。なお、本実施形態では、異方性導電フィルム１の接続信頼性を保持するために、異方性導電フィルム１は、Ｘ方向における導電性粒子３の間隔がＹ方向における導電性粒子３の間隔よりも幾分大きい構成となっており、例えば、導電性粒子３の径の半分程度大きい構成とすることが望ましい。
【００６８】
また、本実施形態では、異方性導電フィルム１の製造する過程において、第１の樹脂フィルム４を導電性粒子３の配列方向と直交する方向を除く方向に１軸延伸した際に、図１０に示すように、導電性粒子３を転着した第１の樹脂層５にＸ方向に延在した溝形状の凹部１５が形成される。そして、当該凹部１５の形成に伴って、第１の樹脂層５において、Ｘ方向に延在した凸部１４が形成される。
【００６９】
すなわち、図１０に示すように、本実施形態に係る異方性導電フィルム１の第１の樹脂層５は、Ｘ方向における導電性粒子３の間の部位５ａがＹ方向における導電性粒子３の間の部位５ｂよりも薄い構成となっている。この部位５ａの位置にクリアランス１６がある。そして、凹部１５に配列された導電性粒子３の間に設けられるクリアランス１６に第２の樹脂層８が浸入している（図１１（ｂ）参照）。なお、第１の樹脂フィルム４を１軸延伸する際に、導電性粒子３が直列連結していた場合には、第１の樹脂フィルム４を元の長さの２倍延伸、つまり２００％延伸した場合には、大半の導電性粒子３は、略同一径で直線状に密に並んでいることから、導電性粒子３の１個分のスペースが空くようになる。この導電性粒子３の１個分のスペースの空いた部分が第１の樹脂層５における空隙となるクリアランス１６に相当することになる。
【００７０】
［接続構造体］
次に、本発明の一実施形態に係る接続構造体の構成について、図面を使用しながら説明する。図１２は、本発明の一実施形態に係る異方性導電フィルムを適用した接続構造体の構成を示す概略断面図である。本発明の一実施形態に係る接続構造体５０は、例えば、図１２に示すように、前述した異方性導電フィルム１を介して、ＩＣチップ等の電子部品５２をフレキシブル配線基板や液晶パネル等の基板５４上に電気的及び機械的に接続固定したものである。電子部品５２には、接続端子としてバンプ５６が形成されている。一方、基板５４の上面には、バンプ５６と対向する位置に電極５８が形成されている。
【００７１】
そして、電子部品５２のバンプ５６と基板５４上に形成された電極５８の間、及び電子部品５２と配線基板５６の間には、接着剤となる本実施形態に係る異方性導電フィルム１が介在している。バンプ５６と電極５８との対向する部分では、異方性導電フィルム１に含まれる導電性粒子３が押し潰されて、電気的な導通が図られている。また、それと同時に、異方性導電フィルム１を構成する接着剤成分によって、電子部品５２と基板５４との機械的な接合も図られている。
【００７２】
このように、本発明の一実施形態に係る接続構造体５０は、応力を緩和させた状態で、高い接着強度を得る異方性導電フィルム１によって、電極５８が形成された基板５４と、バンプ５６が設けられた電子部品５２とを接続して構成されている。すなわち、接続構造体５０の電子部品５２と基板５４の接続に、本発明の一実施形態に係る異方導電性フィルムが使用されている。
【００７３】
前述したように、本発明の一実施形態にかかる異方性導電フィルム１は、第１の樹脂層５に凸部１４と凹部１５が形成され、当該凹部１５に導電性粒子３が規則的に配列されたものを第２の樹脂層８でラミネートして、双方の樹脂層５、８に保持されている。この規則性は所定の間隔で配置されていてもよい。このため、各導電性粒子３が凸部１４により確実に図１０における水平方向に移動しにくくなり、分散保持される。このため、接合時における導電性粒子３の移動は、導電性粒子３間における空隙つまりクリアランス１６に依存することになり、その形状に支配される要素が大きい。
【００７４】
従って、接続構造体５０における基板５４と電子部品５２との良好な接続性を確保でき、長期間にわたり電気的及び機械的に接続の信頼性を高めることができる。すなわち、本実施形態の異方性導電フィルム１を用いることで、導通信頼性の高い接続構造体５０を製造することが可能となる。なお、本実施形態に係る接続構造体５０の具体例として、半導体装置、液晶表示装置、ＬＥＤ照明装置等が挙げられる。
【実施例】
【００７５】
次いで、本発明の実施例について説明する。本実施例では、溝１０の形状、寸法の異なる複数のシート２を用意し、各サンプルに導電性粒子３を充填、配列させた後、第１の樹脂フィルム４に導電性粒子３を転写し、１軸延伸後に第２の樹脂フィルム７をラミネートして異方性導電フィルム１のサンプルを製造した。
【００７６】
各実施例に係るシート２には、厚さ５０μｍのポリプロピレンフィルム（東レ株式会社製：トレファン２５００Ｈ）を用いた。このシート２に、所定の溝パターンが形成された金型へ１８０℃、３０分の熱プレスを行い、溝１０を形成した。シート２の溝１０に充填、配列される導電性粒子３は、樹脂コア粒子にＡｕメッキを施したものである（積水化学株式会社製：ＡＵＬ７０３）。この導電性粒子３をシート２の溝１０の形成面に振り掛け、テフロン（登録商標）製のスキージで溝１０に均一に充填、配列させた。
【００７７】
また、導電性粒子３が配列されたシート２にラミネートされる第１の樹脂フィルム４、及び第１の樹脂フィルム４にラミネートされる第２の樹脂フィルム７として、マイクロカプセル型アミン系硬化剤（旭化成イーマテリアルズ株式会社製：ノバキュアＨＸ３９４１ＨＰ）を５０部、液状エポキシ樹脂（三菱化学株式会社製：ＥＰ８２８）を１４部、フェノキシ樹脂（新日鐵化学株式会社製：ＹＰ５０）を３５部、シランカップリング剤（信越化学株式会社製：ＫＢＥ４０３）を１部、を混合分散させたバインダー樹脂組成物を形成した。そして第１の樹脂フィルム４では、当該バインダー樹脂組成物を無延伸ポリプロピレンフィルム（東レ株式会社製、：トレファンＮＯ３７０１Ｊ）に厚み５μｍになるように塗布し、第２の樹脂フィルム７では、当該バインダー樹脂組成物を無延伸ポリプロピレンフィルム（東レ株式会社製、：トレファンＮＯ３７０１Ｊ）に厚み１５μｍになるように塗布し、これにより一面に樹脂層５又は８が形成されたシート状の熱硬化性樹脂フィルムを作成した。また、延伸前の転写までの第１の樹脂フィルム４のサイズは、２０×３０ｃｍとＡ４サイズ程度のものを使用して、異方性導電フィルム１のサンプルを作成した。
【００７８】
そして、溝１０に導電性粒子３が充填、配列されたシート２に、第１の樹脂フィルム４を貼り合わせることで、導電性粒子３を第１の樹脂フィルム４の樹脂層５に転着させた。次いで、第１の樹脂フィルム４を、パンタグラフ方式の延伸機を用いて１３０℃のオーブン中で１軸方向に２００％引き延ばすことにより延伸させた。延伸後、第２の樹脂フィルム７を第１の樹脂フィルム４の導電性粒子３が転着された樹脂層５側に貼り合わせて異方性導電フィルム１のサンプルを作成した。なお、各実施例では、粒子密度は、２００００個／ｍｍ２を一つの目安として作成しているが、当該粒子密度は、転写型となるシート２の形状や延伸の方向性等の影響を比較し、本発明の効果および特徴を明確にするために設定されたものである。従って、異方性導電フィルム１を使用する対象によって、延伸率の最適値は、異なるものであり、同様に粒子密度の最適値も異なる。
【００７９】
そして、各異方性導電フィルム１のサンプルについて、粒子密度、２個連結粒子率、及び粒子密度のバラツキσを測定した。また、各異方性導電フィルム１のサンプルを用いて、ＩＣチップのバンプと配線板の電極端子とを接続した接続構造体サンプルを製造し、隣接する電極端子間におけるショート発生率を測定した。
【００８０】
実施例１では、粒子径が３μｍの導電性粒子３を用いた。また、シート２に形成される溝１０は、シート２の長手方向に連続するパターンを有し（図３（ａ）参照）、断面が矩形状であり（図４（ａ）参照）、幅Ｗが３．０μｍ、深さＤが３．０μｍ、溝の間隔Ｓが５．０μｍである。
【００８１】
実施例２では、溝１０の幅Ｗを５．９μｍとした他は、実施例１と同条件とした。
【００８２】
実施例３では、溝１０の幅Ｗを３．５μｍ、深さＤを１．５μｍとした他は、実施例１と同条件とした。
【００８３】
実施例４では、溝１０の深さＤを４．５μｍとした他は、実施例３と同条件とした。
【００８４】
実施例５では、溝１０の幅Ｗを６．５μｍとした他は、実施例１と同条件とした。
【００８５】
実施例６では、溝１０の深さを６．０μｍとした他は、実施例３と同条件とした。
【００８６】
実施例７では、粒子径が４．０μｍの導電性粒子３（積水化学株式会社製：ＡＵＬ７０４）を用いた。また、シート２に形成される溝１０は、幅Ｗを４．０μｍ、深さＤを４．０μｍとした他は、実施例１と同条件とした。
【００８７】
実施例８では、シート２に形成される溝１０は、断面三角形状であり（図４（ｊ）参照）、幅Ｗが３．０μｍ、深さＤが３．０μｍ、溝の間隔Ｓが５．０μｍである。その他、導電性粒子３や溝１０のパターンの条件は実施例１と同条件とした。
【００８８】
比較例１では、従来の製法によって異方性導電フィルムを作成した。すなわち、上記実施例に係るバインダー樹脂組成物に、樹脂コア粒子にＡｕメッキを施した粒子径が３μｍの導電性粒子３（積水化学株式会社製：ＡＵＬ７０３）を５質量部分散させ、これを無延伸ポリプロピレンフィルム（東レ株式会社製、：トレファンＮＯ３７０１Ｊ）に厚み２０μｍになるように塗布し、一面に樹脂層が形成されたシート状の熱硬化性樹脂フィルムを作成した。
【００８９】
実施例及び比較例に係る異方性導電フィルムを介して接続されるＩＣチップは、寸法が１．４ｍｍ×２０．０ｍｍ、厚さが０．２ｍｍ、金バンプサイズが１７μｍ×１００μｍ、バンプ高さが１２μｍ、バンプスペースが１１μｍである。
【００９０】
このＩＣチップが実装される配線板は、ＩＣチップのパターンに対応したアルミ配線パターンが形成されたガラス基板（コーニング社製：１７３７Ｆ）であり、寸法が５０ｍｍ×３０ｍｍ、厚さが０．５ｍｍである。
【００９１】
実施例及び比較例に係る異方性導電フィルムを介したＩＣチップとガラス基板の接続条件は、１７０℃、８０ＭＰａ、１０秒である。
【００９２】
実施例及び比較例に係る異方性導電フィルムの粒子密度は、顕微鏡を用いて、１ｍｍ２中における導電性粒子３の数を測定した。２個連結粒子率は、顕微鏡を用いて、２００μｍ×２００μｍ＝４００００μｍ２の面積中に２個以上連結している導電性粒子３の数をカウントし、平均の連結数を算出した。更に５０μｍ×５０μｍ＝２５００μｍ２の面積中の粒子密度のバラつきσを算出した。
【００９３】
また、接続構造体サンプルにおける隣接する電極端子間におけるショート発生率を測定した。
【００９４】
前述した実施例１乃至８、及び比較例における異方性導電フィルムの各測定結果をまとめたものを表１に示す。
【００９５】
【表１】
2014044948.tif 000003
【００９６】
表１に示すように、実施例１〜８によれば、予めシート２に導電性粒子３が所定パターンで配列されているため、これを転着した第１の樹脂フィルム４を１軸延伸させることで、導電性粒子３を確実に分散することができる。したがって、実施例１〜８に係る異方性導電フィルムでは、２個連結粒子率が９％以下となった。また、実施例１〜８に係る異方性導電フィルムでは、導電性粒子３の密度が２００００個／ｍｍ ２未満であり、粒子密度のバラツキ（σ）も２以下と小さく、これらを用いて製造された接続構造体サンプルの隣接する電極端子間におけるショート発生率は０％であった。
【００９７】
なかでも実施例１〜４では、シート２の溝１０の幅Ｗが、導電性粒子３の粒子径の１倍〜２倍未満であり、且つ溝１０の深さＤが、導電性粒子３の粒子径の０．５〜１．５倍とされているため、粒子密度も低く、２個連結粒子率も５％以下となった。
【００９８】
一方、従来の異方性導電フィルムを用いた比較例１では、粒子密度が２００００個／ｍｍ２であり、２個連結粒子率も１２％と増えた。また、比較例１に係る異方性導電フィルムの粒子密度バラツキ（σ）は１０．２と高く、隣接する電極端子間におけるショート発生率は２％となった。
【００９９】
また、シート２の溝１０の幅Ｗの影響を見ると、実施例１のように、導電性粒子３の粒子径に対するシート２の溝１０の幅Ｗが等倍であれば、２個連結粒子が見られなかったが、実施例２及び実施例５のように、導電性粒子３の粒子径に対するシート２の溝１０の幅Ｗが２倍弱から２倍強になるに従って、２個連結粒子率が増加した。当該２個連結粒子率の増加は、シート２の溝１０の幅Ｗが広くなると、導電性粒子３の充填にかかる応力が分散することに起因すると考えられる。このことから、導電性粒子３の粒子径に対するシート２の溝１０の幅Ｗが２倍未満であることが好ましいことが分かる。
【０１００】
さらに、シート２の溝１０の深さＤの影響を見ると、実施例３、実施例４、及び実施例６から、導電性粒子３の粒子径に対するシート２の溝１０の深さＤが０．５倍、１．５倍、２倍と大きくなるに従って、粒子密度及び２個連結粒子率も増加傾向を示すことが分かる。特に、実施例３、実施例４より、導電性粒子３の粒子径に対するシート２の溝１０の深さＤが０．５〜１．５倍の場合に２個連結粒子率が５％以下となることから、異方性導電フィルムの導通信頼性を維持するために好ましいことが分かる。
【０１０１】
次に、下記の実施例１１乃至１９における第１の樹脂フィルム１０４を１軸延伸する際の延伸率を１５０％、２００％、３００％、４５０％、７００％と変化させた場合の粒子密度、２個連結粒子率、粒子密度のバラツキ、及びショート発生率について、前述した実施例１乃至８と同様の条件で測定した。これら実施例１１乃至１９における第１の樹脂フィルム１０４は、電極１２０を設けたシート１０２に導電性粒子１０３を充填してから製造したものである。また、これら実施例１１乃至１９では、何れも粒子径が３μｍの導電性粒子１０３を用いた。なお、実施例１１乃至１３では、シート１０２の溝１１０を構成する電極１２０の大きさ、すなわち溝１１０の幅Ｗの影響について検討し、実施例１４乃至１６では、電極１２０の幅すなわち粒子列１０３ａの列間距離Ｓの影響について検討し、実施例１７乃至１９では、電極１２０の厚さ、すなわち溝１１０の深さＤの影響について検討した。
【０１０２】
実施例１１では、電極１２０の断面が一辺３．０μｍの正方形とした場合、すなわち、溝１１０の幅Ｗ及び深さＤが３．０μｍ、溝１１０の間隔Ｓが３．０μｍのシート１０２を使用した。
【０１０３】
実施例１２では、電極１２０の断面が一辺３．５μｍの正方形とした場合、すなわち、溝１１０の幅Ｗ及び深さＤが３．５μｍ、溝１１０の間隔Ｓが３．５μｍのシート１０２を使用した。
【０１０４】
実施例１３では、電極１２０の断面が一辺４．５μｍの正方形とした場合、すなわち、溝１１０の幅Ｗ及び深さＤが４．５μｍ、溝１１０の間隔Ｓが４．５μｍのシート１０２を使用した。
【０１０５】
実施例１４では、溝１１０の断面が一辺３．５μｍの正方形として、溝１１０の間隔Ｓが３．０μｍのシート１０２を使用した。
【０１０６】
実施例１５では、溝１１０の断面が一辺３．５μｍの正方形として、溝１１０の間隔Ｓが３．２μｍのシート１０２を使用した。
【０１０７】
実施例１６では、溝１１０の断面が一辺３．５μｍの正方形として、溝１１０の間隔Ｓが４．５μｍのシート１０２を使用した。
【０１０８】
実施例１７では、溝１１０の幅Ｗが３．５μｍ、深さＤが３．０μｍ、溝１１０の間隔Ｓが３．５μｍのシート１０２を使用した。
【０１０９】
実施例１８では、溝１１０の幅Ｗが３．５μｍ、深さＤが３．２μｍ、溝１１０の間隔Ｓが３．５μｍのシート１０２を使用した。
【０１１０】
実施例１９では、溝１１０の幅Ｗが３．５μｍ、深さＤが４．５μｍ、溝１１０の間隔Ｓが３．５μｍのシート１０２を使用した。
【０１１１】
前述した実施例１１乃至１９における第１の樹脂フィルム１０４を１軸延伸する際の延伸率を１５０％、２００％、３００％、４５０％、７００％と変化させた場合の粒子密度、２個連結粒子率、粒子密度のバラツキ、及びショート発生率の測定結果についてまとめたものを表２に示す。
【０１１２】
【表２】
2014044948.tif 000004
【０１１３】
表２に示すように、実施例１１乃至１９によれば、粒子密度及び２個連結粒子率は、延伸の度合い（延伸率）に比例して低くなることが確認できた。これは、予めシート１０２に導電性粒子１０３が所定パターンで配列されているため、当該導電性粒子１０３を転着した第１の樹脂フィルム１０４を１軸延伸させることで、導電性粒子１０３が確実に分散されることに起因するものと考えられる。また、実施例１１乃至１９では、導電性粒子１０３のシート１０２の溝１１０への充填時に磁力による充填が行われることより、導電性粒子１０３に余分な応力がかからないことも、２個連結粒子の発生の減少の理由として考えられる。一方、実施例１１乃至１９によれば、粒子密度のバラツキ（σ）は、延伸率によらず２以下と小さい値が得られることが確認できた。
【０１１４】
また、実施例１１乃至１９によれば、ショート発生率は、延伸率が１５０％では、何れの実施例とも若干発生するものの、延伸率が２００％以上では、何れの実施例ともショート発生率が０％と発生しないことが確認できた。これは、１５０％延伸では十分な導電性粒子間の距離を確保できないことから、導電性粒子１０３の接触確率が高まることに起因するものと考えられる。このことから、導電性粒子１０３を転着した第１の樹脂フィルム１０４を１軸延伸させる際には、少なくとも１５０％より大きい延伸率、すなわち元の長さの１５０％より長く延伸することが好ましいことが分かる。
【０１１５】
さらに、実施例１１乃至１９によれば、粒子密度は、シート１０２の溝１１０の型の形状によらず、延伸率に比例して低くなることが分かる。これらの結果から、導電性粒子１０３の粒子間の空隙が延伸によって生じ、一方向に依存していることも分かる。
【０１１６】
このことから、導電性粒子１０３を転着した第１の樹脂フィルム１０４を１軸延伸させる際には、少なくとも１５０％より大きい延伸率、すなわち元の長さの１５０％より長く延伸することが好ましいことが分かる。なお、実施例１１と実施例１４の２００％延伸の場合では、粒子密度は、それ以外と比較して高くなるが、これは溝１１０の間隔Ｓが導電性粒子１０３と同一の場合では、導電性粒子１０３の接触の可能性が依然として残ることがその理由として考えられる。
【０１１７】
また、電極１２０の大きさ、すなわち溝１１０の幅Ｗの影響を見ると、電極１２０の断面が大きくなるに従って、粒子密度が減少することが分かる。また、実施例１１より、２００％延伸しても、２個連結粒子の発生が見られた。これは、電極１２０の断面が導電性粒子３と同一の場合では、転写に影響していることが考えられる。このことから、溝１１０の幅Ｗは、少なくとも導電性粒子１０３の径よりも大きいことが好ましいことが分かる。
【０１１８】
さらに、電極１２０の幅すなわち粒子列１０３ａの列間距離Ｓの影響を見ると、実施例１２、及び実施例１４乃至１６より、粒子列１０３ａの列間距離Ｓが大きくなるにつれて、粒子密度、２個連結粒子率の共に減少することが分かる。このことから、粒子列１０３ａの列間距離Ｓは、少なくとも導電性粒子１０３の径よりも大きいことが好ましいことが分かる。
【０１１９】
また、電極１２０の厚さ、すなわち溝１１０の深さＤの影響を見ると、実施例１２、及び実施例１７乃至１９より、電極１２０の厚さすなわち溝１１０の深さＤが大きくなるに従って、粒子密度が増加することが分かる。これは溝１１０が深くなると、溝１１０の奥まで第１の樹脂層１０５の樹脂が入り込むので、転写率がよくなることがその理由として考えられる。また、前述したように、溝１１０の深さＤが導電性粒子１０３の径と同等程度の場合では、導電性粒子１０３を溝１１０に充填後にスキージ１１２で除去する際に、導電性粒子１０３の表面を損傷する度合いが大きくなるので、溝１１０の深さＤは、少なくとも導電性粒子１０３の径よりも大きいことが好ましいことが分かる。
【符号の説明】
【０１２０】
１、  １０１  異方性導電フィルム、２、１０２  シート、３、１０３  導電性粒子、
３ａ、１０３ａ  粒子列、４、１０４  第１の樹脂フィルム、５、１０５  第１の樹脂層、
５ａ  ５ｂ  部位、５ｃ、５ｄ  断崖部、６  ベースフィルム、
７  第２の樹脂フィルム、８  第２の樹脂層、９  ベースフィルム、
１０、１１０  溝、１２、１１２  スキージ、１３  傾斜面、１４  凸部、１５  凹部、
１６  クリアランス、５０  接続構造体、５２  電子部品、５４  基板、５６  バンプ、
５８  電極、１２０  電極、
【図１】
2014044948.tif 000005
【図２】
2014044948.tif 000006
【図３】
2014044948.tif 000007
【図４】
2014044948.tif 000008
【図５】
2014044948.tif 000009
【図６】
2014044948.tif 000010
【図７】
2014044948.tif 000011
【図８】
2014044948.tif 000012
【図９】
2014044948.tif 000013
【図１０】
2014044948.tif 000014
【図１１】
2014044948.tif 000015
【図１２】
2014044948.tif 000016